자일렌 100 질 량부 를 질소 치환 한 플라스크 에 투입 승 온 시키 고 , 자일렌 환류 하 에서 , 미리 표 2 기재 의 단량체 100 질 량부 에 t - 뷰 틸 퍼 옥시 - 2 - 에틸 헥사 노 에이트 10 질 량부 를 혼합 용해 시켜 둔 혼합액 을 5 시간 에 걸쳐 연속 첨가 하 고 , 추가 로 1 시간 환류 를 계속 한다 . 그 후 내온 98 ℃ 로 유지 하 고 , 추가 로 t - 뷰 틸 퍼 옥시 - 2 - 에틸 헥사 노 에이트 0 . 5 질 량부 를 가하 여 1 시간 반응 을 계속 하 고 , 추가 로 t - 뷰 틸 퍼 옥시 - 2 - 에틸 헥사 노 에이트 0 . 5 질 량부 를 가하 여 2 시간 반응 을 계속 하 여 , L - 3 의 중합 액 을 수득 했 다 . 물성 치 를 표 2 에 나타낸다 .